본 발명 의 열 수축 성 폴리에스테르 계 필름 은 온도 40 ℃, 습도 65 % 에서 672 시간 에이징 한 후 의 아래 식 3 으로 구한 주 수축 방향 의 자연 수축 률 이 0 . 1 % 이상 0 . 6 % 이하 인 것 이 바람직 하 다 . 주 수축 방향 ( 필름 폭 방향 ) 의 자연 수축 률 이 높 으면 , 필름 제품 롤 의 폭 이 감소 하 여 , 인쇄 등 의 가공 시 에 폭 이 맞 지 않 게 되 기 때문 에 바람직 하 지 않 다 . 0 . 5 % 이하 가 바람직 하 고 , 0 . 4 % 이하 가 보다 바람직 하 다 . 또한 , 자연 수축 률 은 0 % 가 가장 바람직 하 나 , 본 발명 에서 는 0 . 1 % 까지 만 가능 하 였 기 때문 에 , 하한 은 0 . 1 % 로 하 였 다 .